(57)【特許請求の範囲】
【請求項１】
基材に下塗り塗装を施す工程と、下塗り塗装を施した基材に対し紫外線硬化型インクを用いてインクジェットプリントを施す工程と、紫外線照射により紫外線硬化型インクを硬化させる工程とを含む、着色板の製造方法であって、
前記下塗り塗装に用いる塗料が、架橋剤を含有する熱可塑性樹脂のエマルション塗料であり、
前記インクジェットプリント工程における基材表面温度が４４〜６４℃であり、
前記インクジェットプリント工程における基材表面温度が、前記熱可塑性樹脂のガラス転移点（Ｔｇ）±１５℃以内であることを特徴とする、着色板の製造方法。
【発明の詳細な説明】
【技術分野】
【０００１】
本発明は、紫外線硬化型インクからなる画像が形成された着色板の製造方法に関する。
【背景技術】
【０００２】
従来、インクジェットプリント技術として、溶剤系または水系などの揮発性インクを用いたインクジェットプリント以外に、紫外線硬化型インクを用いたインクジェットプリントが研究されている。紫外線硬化型インクは、紫外線が照射されることで瞬時に硬化する特徴を有しており、インク受容層を必要としないことから、紙へのプリントにとどまらず、フィルム、プラスチック、金属、ガラスなど、様々な素材に対する適用が検討されている。
【０００３】
その一例として、例えば、特許文献１には、紫外線硬化型インクジェットインクからなるインク層を有する屋外用着色板が提案されている。
【０００４】
しかしながら、紫外線硬化型インクを用いたインクジェットプリントにより画像が形成された着色板のうち、アクリル系樹脂などを用いた下塗り塗装が施された着色板において、下塗り塗料層と紫外線硬化型インクが硬化して形成された画像層が、密着性不良となる傾向があった。
【先行技術文献】
【特許文献】
【０００５】
【特許文献１】特開２００８−８０６２９号公報
【発明の概要】
【発明が解決しようとする課題】
【０００６】
本発明は、このような現状に鑑みてなされたものであって、その目的とするところは、下塗り塗装と紫外線硬化型インクが硬化して形成された画像層（これを以下、単に「画像層」という）の密着性に優れた着色板を提供することである。
【課題を解決するための手段】
【０００７】
本発明は、基材に下塗り塗装を施す工程と、下塗り塗装を施した基材に対し紫外線硬化型インクを用いてインクジェットプリントを施す工程と、紫外線照射により紫外線硬化型インクを硬化させる工程とを含む、着色板の製造方法であって、
前記下塗り塗装に用いる塗料が、架橋剤を含有する熱可塑性樹脂のエマルション塗料であり、
前記インクジェットプリント工程における基材表面温度が４４〜６４℃であり、
前記インクジェットプリント工程における基材表面温度が、前記熱可塑性樹脂のガラス転移点（Ｔｇ）±１５℃以内であることを特徴とする、着色板の製造方法である。
【発明の効果】
【０００８】
本発明によれば、下塗り塗料層と画像層の密着性に優れた着色板を提供することができる。
【発明を実施するための形態】
【０００９】
基材としては、下塗り塗装およびインクジェットプリントの実施が可能な基材であれば特に限定するものではなく、金属板、窯業板、プラスチック板などから適宜選定すればよい。なかでも、一般に下塗り塗装を施すことの多い金属板や窯業板が好ましい。金属板としては、普通鋼板やガルバリウム鋼板などのめっき鋼板、塗装鋼板やステンレス鋼板などの鋼板、アルミニウム板および銅板などがあげられる。また、これらの金属板に、エンボス加工や絞り成型加工などをおこなって、タイル調、レンガ調、木目調などの凹凸を施すことも可能である。窯業板としては、素焼陶板、施釉・焼成した陶板、セメント板などがあげられる。さらには、セメント質原料や繊維質原料などを用いて板状に成形したものもあげられる。また、これらの窯業板に、エンボス加工などをおこなって、タイル調、レンガ調、木目調などの凹凸を施すことも可能である。
【００１０】
また、前記基材に対して耐久性や目止めを目的としてシーラー塗装を施すこともできる。使用するシーラー塗料としては、水系、溶剤系いずれでも構わないが、作業性や安全性の点から水系の塗料であることが好ましい。
【００１１】
本発明の下塗り塗装工程で用いる下塗り塗料は、熱可塑性樹脂のエマルション塗料である。前記熱可塑性樹脂としては、特に限定されるものではないが、例えば、アクリル樹脂、アクリルシリコーン樹脂、アクリルスチレン樹脂、アクリルウレタン樹脂、ウレタン樹脂、ポリエステル樹脂などがあげられる。
【００１２】
前記下塗り塗料には、架橋剤が含有されている。架橋剤は、下塗り塗料層形成に関与し、下塗り塗料層の硬度を向上させる。また、下塗り塗料層形成時に未反応であった架橋剤が、後述する紫外線硬化型インク中の反応性オリゴマーや反応性モノマーのアクリル基やその他の極性基と反応し、下塗り塗料層と画像層の密着性をさらに向上させることができる。
【００１３】
前記架橋剤としては、オキサゾリン化合物、イソシアネート化合物、カルボジイミド化合物などがあげられる。
【００１４】
前記架橋剤の添加量は、特に限定するものではないが、前記熱可塑性樹脂の酸価に対して、１等量程度添加することが好ましい。
【００１５】
前記下塗り塗料には、さらに、基材色を隠蔽することを目的として、顔料が含有されていることが好ましい。顔料としては、有機または無機顔料があげられる。有機顔料としては、例えば、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類およびピロロピロール類などがあげられる。無機顔料としては、例えば、酸化物類、水酸化物類、硫化物類、フェロシアン化物類、クロム酸塩類、炭酸塩類、ケイ酸塩類、リン酸塩類、炭素類（カーボンブラック）および金属粉類などがあげられる。
【００１６】
前記下塗り塗料の顔料重量濃度は、塗料中に１０〜５０重量％であることが好ましい。下塗り塗料の顔料重量濃度が１０重量％未満の場合には、顔料の量が少なく、基材の色を隠蔽することができないおそれがある。また、顔料重量濃度が５０重量％を超える場合には、下塗り塗料層の耐水性が悪くなるおそれがある。なお、ここでいう顔料重量濃度とは、塗料の不揮発成分に対しての顔料濃度のことである。
【００１７】
前記下塗り塗料には、その他、添加剤として、体質顔料、造膜助剤、分散剤、熱安定剤、酸化防止剤、防腐剤、消泡剤、浸透剤、還元防止剤、レベリング剤、ｐＨ調整剤、顔料誘導体、重合禁止剤、紫外線吸収剤、光安定剤および樹脂ビーズなどがあげられる。また水系エマルション塗料の場合、造膜助剤としてエチレングリコールモノブチルエーテル、ジエチレングリコールモノブチルエーテル、２，２，４−トリメチル−１，３−ペンタンジオールモノイソブチレート、ベンジルアルコールなどの溶剤を適宜添加することも可能である。
【００１８】
前記下塗り塗料の塗布量（ＤＲＹ塗布量）としては、１０〜１００ｇ／ｍ２であることが好ましい。ＤＲＹ塗布量が１０ｇ／ｍ２未満であると、基材全体を均一に被覆できないおそれがあり、ＤＲＹ塗布量が１００ｇ／ｍ２を超えると、下塗り塗料層が厚くなり、下塗り塗料層に亀裂が発生しやすくなる傾向がある。
【００１９】
前記下塗り塗料の塗布については、刷毛塗り、エアスプレー、エアレススプレー、カーテンコーター、フローコーターなどにて行うことができ、特には限定されない。
【００２０】
下塗り塗料を塗布した後の乾燥については、熱風乾燥、送風乾燥、ヒーターによる乾燥、ホットプレートによる乾燥などにて行うことができ、特には限定されない。温度および時間については、適宜選択することができるが、乾燥温度は６０〜１５０℃、乾燥時間は１〜３０分であることが好ましい。
【００２１】
そして、本発明においては、基材にインクジェットプリントを行う時に、基材表面温度を、前記下塗り塗料に用いられる熱可塑性樹脂のガラス転移点（Ｔｇ）±１５℃以内に保持することが重要となる。基材表面温度を前記温度範囲内とすることにより、下塗り塗料層が適度に軟化し、画像層との密着性が向上すると考えられる。また、下塗り塗料層が軟化することにより、下塗り塗料層形成時に未反応であった架橋剤が、後述する紫外線硬化型インク中の反応性オリゴマーや反応性モノマーのアクリル基やその他の極性基と反応しやすくなり、下塗り塗料層と画像層の密着性がさらに向上すると考えられる。
【００２２】
基材表面温度が前記範囲より低い場合、下塗り塗料層が硬く紫外線硬化型インクとの密着性が悪くなるおそれがある。また、基材表面温度が前記範囲より高い場合には、密着性は良好となるが、下塗り塗料層が軟らかくなりすぎて、紫外線硬化型インクの濡れ性が悪化し、鮮明な画像を形成できなかったり、安定した色再現性が得られなかったりするおそれがある。
【００２３】
基材表面温度を制御する方法としては、特に限定するものではないが、基材表面温度を上昇させる場合には、例えば、熱風、送風、ヒーター、ホットプレートなどで加熱するなどの方法があげられる。また、下塗り塗料層乾燥時の余熱を利用することも可能である。一方、基材表面温度を低下させる場合には、例えば、冷風、送風、その他の冷却装置などで冷却するなどがあげられる。また、基材表面温度を制御する手段として、加熱機能と冷却機能を兼ね備えた装置を用いることも可能である。
【００２４】
基材表面温度の測定としては、接触式温度計、非接触式温度計（赤外放射温度計）などを用いることができ、特に限定しないが、測定時に下塗り塗料層に傷や汚れなどを生じることがない点で、非接触式温度計を用いることが好ましい。
【００２５】
インクジェットプリントで使用される紫外線硬化型インクには、顔料、反応性モノマーおよび／または反応性オリゴマー、光重合開始剤、さらに必要に応じてその他の添加剤が含まれる。顔料としては、前記下塗り塗料における顔料と同様のものが使用できる。
【００２６】
紫外線硬化型インク中の顔料重量濃度は、紫外線硬化型インク１００重量部中に０．５〜２０重量部であることが好ましい。顔料重量濃度が０．５重量部未満の場合には、着色が不十分となり、目的である「画像」が形成できないおそれがあり、また、顔料重量濃度が２０重量部を超える場合には、紫外線硬化型インクの粘度が高くなりすぎて、インクジェットプリンタのノズルから紫外線硬化型インクが吐出できなくなるおそれがある。なお、ここでいう顔料重量濃度とは、紫外線硬化型インクの不揮発成分に対しての顔料濃度のことである。
【００２７】
反応性モノマーとしては、画像層の耐久性に優れる点で、２官能の反応性モノマーが好ましい。２官能の反応性モノマーとしては、例えば、ヒドロキシピバリン酸ネオペンチルグリコールジアクリレート、ポリテトラメチレングリコールジアクリレート、トリメチロールプロパンアクリル酸安息香酸エステル、ジエチレングリコールジアクリレート、トリエチレングリコールジアクリレート、テトラエチレングリコールジアクリレート、ポリエチレングリコール（２００）ジアクリレート、ポリエチレングリコール（４００）ジアクリレート、ポリエチレングリコール（６００）ジアクリレート、ネオペンチルグリコールジアクリレート、１，３−ブチレングリコールジアクリレート、１，４−ブタンジオールジアクリレート、１，６−ヘキサンジオールジアクリレート、１，９−ノナンジオールジアクリレート、ジメチロール−トリシクロデカンジアクリレート、ビスフェノールＡジアクリレートなどの２官能アクリレートがあげられ、単独または２種以上を組み合わせて使用することができる。なかでも、難黄変性である点で、炭化水素からなる脂肪族反応性モノマー、具体的には、１，６−ヘキサンジオールジアクリレート、ネオペンチルグリコールジアクリレート、１，３−ブチレングリコールジアクリレート、１，４−ブタンジオールジアクリレート、１，９−ノナンジオールジアクリレートが好ましい。
【００２８】
反応性モノマーは、紫外線硬化型インク１００重量部中に５０〜８５重量部含まれることが好ましい。５０重量部未満の場合、紫外線硬化型インクの粘度が高くなるため吐出不良を生じるおそれがあり、８５重量部を超えると硬化に必要な他の成分が不足し、硬化不良になるおそれがある。
【００２９】
反応性オリゴマーとしては、脂肪族の反応性オリゴマーが好ましく、例えば、ウレタンアクリレート、ポリエステルアクリレート、エポキシアクリレート、シリコーンアクリレート、ポリブタジエンアクリレートがあげられ、単独または２種以上を組み合わせて使用することができる。なかでも、強じん性、柔軟性および付着性に優れる点で、また、難黄変性である点で、炭化水素からなる脂肪族ウレタンアクリレートがさらに好ましい。
【００３０】
反応性オリゴマーは、紫外線硬化型インク１００重量部中に１〜４０重量部含まれることが好ましく、５〜４０重量部がより好ましく、１０〜３０重量部がさらに好ましい。反応性オリゴマーが１〜４０重量部の範囲であれば、紫外線硬化型インクの硬化した画像層が、強じん性、柔軟性、密着性のより優れたものとなる。
【００３１】
光重合開始剤としては、ベンゾイン類、ベンジルケタール類、アミノケトン類、チタノセン類、ビスイミダゾール類、ヒドロキシケトン類およびアシルホスフィンオキサイド類があげられ、単独または２種以上を組み合わせて使用することができる。なかでも、高反応性であり、難黄変性である点で、ヒドロキシケトン類およびアシルホスフィンオキサイド類が好ましい。
【００３２】
光重合開始剤の添加量は、紫外線硬化型インク１００重量部中１〜１５重量部であることが好ましく、３〜１０重量部であることがより好ましい。１重量部未満では重合が不完全で画像層が未硬化となるおそれがあり、一方、１５重量部を超えて添加しても、それ以上の硬化率や硬化スピードの効率向上が期待できず、コスト高となる。
【００３３】
紫外線硬化型インクには、必要に応じて、顔料を分散させる目的で分散剤を添加してもよい。分散剤としては、アニオン系界面活性剤、カチオン系界面活性剤、ノニオン系界面活性剤、両性イオン界面活性剤および高分子分散剤などがあげられ、単独もしくは２種以上を組み合わせて使用することができる。
【００３４】
そのほか、光重合開始剤の開始反応を促進させるための増感剤、熱安定剤、酸化防止剤、防腐剤、消泡剤、浸透剤、樹脂バインダー、樹脂エマルジョン、還元防止剤、レベリング剤、ｐＨ調整剤、顔料誘導体、重合禁止剤、紫外線吸収剤、濡れ剤および光安定剤などの添加剤を加えてもよい。
【００３５】
紫外線硬化型インクは、使用する上記原材料を混合し、さらにその混合物をロールミル、ボールミル、コロイドミル、ジェットミルまたはビーズミルなどの分散機を使って分散させ、その後、濾過を行うことで得ることができる。なかでも、短時間かつ大量に分散できることから、ビーズミルが好ましい。
【００３６】
紫外線硬化型インクの粘度は、５０℃において１〜２０ｍＰａ・ｓであることが好ましく、２〜１５ｍＰａ・ｓであることがより好ましい。粘度が１ｍＰａ・ｓ未満であると、吐出量の調整が難しく、インクの吐出が不安定になるおそれがあり、２０ｍＰａ・ｓを超えるとインクの吐出ができないおそれがある。
【００３７】
紫外線硬化型インクの表面張力は、２０〜３０ｄｙｎｅ／ｃｍ・２５℃であることが好ましい。２０ｄｙｎｅ／ｃｍ・２５℃より小さいと、濡れ性が良くなりすぎて画像が滲むおそれあり、また、プリンタヘッドへのインクの供給が困難になる。３０ｄｙｎｅ／ｃｍ・２５℃を超えると、基材上でインクがはじかれ、画像が不鮮明になるおそれがある。
【００３８】
紫外線硬化型インクの表面張力が上述した好ましい範囲の表面張力よりも高い場合には、濡れ剤を使用して調整することが好ましい。使用される濡れ剤としては、シリコーン系、アクリル系、フッ素系があげられ、この中でも十分に表面張力を下げることが可能なシリコーン系，フッ素系が好ましい。
【００３９】
紫外線硬化型インクの付与量は、１〜１００ｇ／ｍ２であることが好ましく。１〜５０ｇ／ｍ２であることがより好ましい。付与量が１ｇ／ｍ２未満であると、十分な画像表現が困難となるおそれがあり、１００ｇ／ｍ２を超えると、インクの硬化不良が発生するおそれがある。
【００４０】
紫外線硬化型インクを吐出するインクジェットプリント装置については特に限定するものではなく、例えば、荷電変調方式、マイクロドット方式、帯電噴射制御方式およびインクミスト方式などの連続方式、ステムメ方式、パルスジェット方式、バブルジェット（登録商標）方式、静電吸引方式などのオン・デマンド方式などを用いることができる。さらに、シリアル型、ライン型などといったプリント方式についても、特に限定しない。
【００４１】
上記インクジェットプリント装置において紫外線硬化型インクを吐出する場合には、インクジェットプリント装置に装備されたプリンタヘッドに加熱装置を装備し、紫外線硬化型インクを加熱することによりインク粘度を低くして吐出してもよい。インクの加熱温度としては２５〜１５０℃が好ましく、３０〜７０℃がより好ましい。２５℃未満の場合、インクの粘度を低くすることができないおそれがあり、１５０℃を超えるとインクが硬化してしまうおそれがある。インクの加熱温度は、反応性モノマーおよび／または反応性オリゴマーの熱に対する硬化性を考慮して定められ、熱により硬化が開始する温度よりも低く設定する。
【００４２】
紫外線硬化型インクに含まれる反応性モノマーおよび／または反応性オリゴマーを硬化させるための紫外線照射の条件としては、紫外線ランプの出力が、５０〜２８０Ｗ／ｃｍが好ましく、８０〜２００Ｗ／ｃｍがより好ましい。紫外線ランプの出力が５０Ｗ／ｃｍ未満であると、紫外線のピーク強度および積算光量不足によりインクが十分に硬化しないおそれがあり、２８０Ｗ／ｃｍを超えると、着色媒体が紫外線ランプの熱により変形または溶融し、また、インクが硬化した画像層が劣化するおそれがある。
【００４３】
紫外線の照射時間は、０．１〜２０秒が好ましく、０．５〜１０秒がより好ましい。紫外線ランプの照射時間が２０秒より長いと、着色媒体が紫外線ランプの熱により変形または溶融し、また、インクが硬化した画像層が劣化する傾向があり、０．１秒より短いと、紫外線の積算光量不足となり、紫外線硬化型インクが十分に硬化しないおそれがある。
【００４４】
本発明においては、紫外線照射により紫外線硬化型インクを硬化させた後で、さらにその上にクリア塗装を施してもよい。クリア塗装とは、光沢などの外観調製、耐候性の向上のためにインクジェットプリント後に施す塗装をいう。クリア塗装に用いられる塗料（クリア塗料）としては、水系、溶剤系いずれでも構わないが、作業性や安全性の点で水系塗料であることが好ましい。
【００４５】
前記クリア塗料は、顔料、樹脂、さらに必要に応じて添加剤などで構成される。なお、樹脂および添加剤については前記下塗り塗料のところで説明したものと同様のものが使用できる。
【００４６】
前記クリア塗料で使用される顔料とは、いわゆる艶消剤のことであり、具体的には、シリカや樹脂ビーズなどがあげられる。光沢のあるクリア塗装を施したい場合には、艶消剤を含まないか、あるいは含んでもごく少量となるようにする。逆に、マット感のあるクリア塗装を施したい場合には、艶消剤を多く含むように設計する。しかしながら、あまり多く入れすぎると、着色板の品位や物性が低下するため、クリア塗料の顔料重量濃度はクリア塗料１００重量部中１５重量部以下とすることが好ましい。クリア塗料の顔料重量濃度が１５重量部を超える場合には、その下層に位置する画像層が綺麗に見えなくなってしまうおそれがあり、また、下塗り塗料層の耐水性が悪化するおそれがある。
【００４７】
前記クリア塗料の塗布量（ＤＲＹ塗布量）としては、１０〜１００ｇ／ｍ２であることが好ましい。ＤＲＹ塗布量が１０ｇ／ｍ２未満であると、基材全体を均一に被覆できないおそれがあり、ＤＲＹ塗布量が１００ｇ／ｍ２を超えると、クリア塗料層が厚くなり、クリア塗料層に亀裂が発生しやすくなる傾向がある。
【実施例】
【００４８】
次に本発明について実施例をあげて説明するが、本発明はこれらの実施例に限定されるものではない。
【００４９】
［実施例１］
基材として、亜鉛メッキ鋼板（ボンデ鋼板：ジンコート２１ＱＳ１処理・０．８ｍｍ）を用いた。
【００５０】
下記処方からなる下塗り塗料を作製し、前記基材に塗布した。
＜下塗り塗料処方＞
アクリル−スチレンエマルション（樹脂分：４６．０％）    １００重量部
（Ａｃｒｏｎａｌ  ＹＪ１１００Ｄ  ａｐ、ビーエーエスエフジャパン（株）製、Ｔｇ＝５４℃、酸価１４）
造膜助剤                                                  １０重量部
（キョーワノールＭ、２，２，４−トリメチル−１，３−ペンタンジオールモノイソブチレート、協和発酵ケミカル（株）製）
顔料分散液（顔料分：６０％）                              ２０重量部
（ＬＩＯＦＡＳＴ  ＷＨＩＴＥ  Ｈ２０１、トーヨーケム（株）製）
架橋剤（不揮発分：３９％）                            １４．２重量部
（エポクロス  ＷＳ−５００、オキサゾリン化合物、オキサゾリン基量４．５ｍｍｏｌ／ｇ、（株）日本触媒製）
水                                                        ３０重量部
下塗り塗料塗布条件は、下記のように設定した。
＜下塗り塗料塗布条件＞
塗布手段：エアスプレー
塗布量  ：３０ｇ／ｍ２（ＤＲＹ塗布量）
【００５１】
下塗り塗料塗布後、送風定温乾燥機（ＤＲＳ４２０ＤＡ、アドバンテック東洋（株）製）を用い、８０℃で１０分間乾燥させた。
【００５２】
次いで、紫外線硬化型インクとして、下記処方からなる、顔料濃度２重量％のブラックインクを作製した。
＜ブラックインク処方＞
顔料分散液（顔料分：２０％）                              １０重量部
（顔料：ＮＩＰｅｘ  ３５、カーボン、デグサジャパン（株）製、分散媒：ＳＲ９００３、ＰＯ変性ネオペンチルグリコールジアクリレート、サートマージャパン（株）製）
反応性オリゴマー                                          ２５重量部
（ＣＮ９８５Ｂ８８、２官能脂肪族ウレタンアクリレート８８％、１，６−ヘキサンジオールジアクリレート１２％、サートマージャパン（株）製）
反応性モノマー                                        ５８．５重量部
（ＳＲ２３８Ｆ、１，６−ヘキサンジオールジアクリレート、サートマージャパン（株）製）
光重合開始剤                                                ３重量部
（イルガキュア１８４、ヒドロキシケトン類、ビーエーエスエフジャパン（株）製）
光重合開始剤                                                ３重量部
（イルガキュア８１９、アシルホスフィンオキサイド類、ビーエーエスエフジャパン（株）製）
濡れ剤                                                  ０．５重量部
（Ｒ−０８、フッ素系濡れ剤、ＤＩＣ（株）製）
作製したブラックインクの粘度は５０℃において１１．５ｍＰａ・ｓ、表面張力は２５℃において２６．２ｄｙｎｅ／ｃｍであった。
【００５３】
次いで、インクジェットプリント装置を用い、前記ブラックインクを、下塗り塗装後の基材に付与した。このときのインクジェット条件は、下記のように設定した。
＜インクジェットプリント条件＞
ノズル径        ：  ７０（μｍ）
印加電圧        ：  ５０（Ｖ）
パルス幅        ：  １５（μｓ）
駆動周波数      ：  ５（ＫＨｚ）
解像度          ：  １８０（ｄｐｉ）
ヘッド加熱温度  ：  ５０（℃）
インク塗布量    ：  ５（ｇ／ｍ２）
画像            ：  ベタ柄
基材表面温度    ：  ５４（℃）
基材表面温度は、シリコーンラバーヒーター上で基材を加熱することにより調整した。
【００５４】
次いで、付与したブラックインクを、紫外線照射によって硬化させた。紫外線照射条件は、次のように設定した。
＜紫外線照射条件＞
ランプ種類  ：    メタルハライドランプ
出力        ：    １００（Ｗ／ｃｍ）
照射時間    ：    ０．５（秒）
照射高さ    ：      １０（ｃｍ）
プリントから照射までの間隔  ：５（秒）
【００５５】
このようにして、実施例１の着色板を得た。
【００５６】
得られた着色板に対し、下記評価を行った。
【００５７】
１）インク密着性
ＪＩＳ  Ｋ５６００−５−６  付着性（クロスカット法）に従い、得られた着色板のインク密着性を、下記基準により評価した
○：付着性試験結果が９５％以上
×：付着性試験結果が９５％未満
【００５８】
２）画像品位（インク濡れ性）
得られた着色板の画像表面を目視観察し、下記基準により評価した。
○：インクの濡れ性がよく、均一なベタ柄画像が形成されている
△：インクの濡れ性がやや悪く、画像にスジ感がやや見られる
×：インク濡れ性が悪く、スジ感が目立つ
【００５９】
［実施例２］
インクジェットプリント時の基材表面温度を４４℃に調整した以外は、実施例１と同様にして、実施例２の着色板を得た。
【００６０】
［実施例３］
インクジェットプリント時の基材表面温度を６４℃に調整した以外は、実施例１と同様にして、実施例３の着色板を得た。
【００６１】
［比較例１］
インクジェットプリント時の基材表面温度を３４℃に調整した以外は、実施例１と同様にして、比較例１の着色板を得た。
【００６２】
［比較例２］
インクジェットプリント時の基材表面温度を７４℃に調整した以外は、実施例１と同様にして、比較例２の着色板を得た。
【００６３】
［比較例３］
基材として、亜鉛メッキ鋼板（ボンデ鋼板：ジンコート２１ＱＳ１処理・０．８ｍｍ）を用いた。
【００６４】
下記処方からなる下塗り塗料を作製し、前記基材に塗布した。
＜下塗り塗料処方＞
アクリル−スチレンエマルション（樹脂分：４６．０％）    １００重量部
（Ａｃｒｏｎａｌ  ＹＪ１１００Ｄ  ａｐ、ビーエーエスエフジャパン（株）製、Ｔｇ＝５４℃、酸価１４）
造膜助剤                                                  １０重量部
（キョーワノールＭ、２，２，４−トリメチル−１，３−ペンタンジオールモノイソブチレート、協和発酵ケミカル（株）製）
顔料分散液（顔料分：６０％）                              ２０重量部
（ＬＩＯＦＡＳＴ  ＷＨＩＴＥ  Ｈ２０１、トーヨーケム（株）製）
水                                                        ４４．２重量部
＜下塗り塗料塗布条件＞
塗布手段：エアスプレー
塗布量  ：３０ｇ／ｍ２（ＤＲＹ塗布量）
【００６５】
下塗り塗料塗布後、送風定温乾燥機（ＤＲＳ４２０ＤＡ、アドバンテック東洋（株）製）を用い、８０℃で１０分間乾燥させた。
【００６６】
以下、実施例１と同様の方法にてインクジェットプリントおよび紫外線照射を行い、比較例３の着色板を得た。
【００６７】
［比較例４］
インクジェットプリント時の基材表面温度を３４℃に調整した以外は、比較例３と同様にして、比較例４の着色板を得た。
【００６８】
［比較例５］
インクジェットプリント時の基材表面温度を７４℃に調整した以外は、比較例３と同様にして、比較例５の着色板を得た。
【００６９】
実施例１〜３、および比較例１〜５の評価結果を表１に示す。
【００７０】
【表１】
0005893878.tif 000002
【００７１】
【表２】
0005893878.tif 000003